FR 2770845 A1 19990514 FR 9814017 A 19981106 PROCÉDÉ DE MISE EN OEWRE DE RÉSINES ACRYLIQUES DENTAIRES La présente invention porte sur un procédé d' utilisation de résines acryliques dentaires, qui permet de rendre faible le retrait au durcissement qui se produit au moment de la polymérisation. En tant que procédé d' utilisation de résines acryliques dans des applications dentaires, on connaît un procédé dans lequel on mélange 1' un avec l'autre un polymère en poudre de méthacrylate de méthyle et un monomère liquide de méthacrylate de méthyle dans un rapport pondéral d'environ 2/1, on laisse reposer le mélange pendant 10 minutes ou davantage pour qu' il devienne une pâte, et on introduit ensuite la pâte dans un moule ou dans un moule en plâtre pour mouler un appareil dentaire ou une base d' appareil dentaire, ou dans des cavités de dents, 1' amenant de cette façon à polymériser et à durcir. Et en tant que moyen de polymérisation, on connaît un procédé de polymérisation par la chaleur dans lequel la poudre de polymère décrite ci-dessus est préalablement additionnée de peroxyde de benzoyle en tant qu' amorceur de polymérisation, et, après introduction de la pâte dans le moule, elle est chauffée à 60"C ou au-dessus, permettant ainsi de décomposer le peroxyde de benzoyle pour faire démarrer la polymérisation. Etant donné que, dans ce procédé, des moulages ayant une résistance élevée peuvent être obtenus, ce procédé est employé pour mouler un appareil dentaire et similaires. De plus, on connaît également un procédé de polymérisation à basse température, dans lequel, tout en ajoutant du peroxyde de benzoyle à la poudre de polymère, le monomère liquide est additionné d' une amine tertiaire, et 1' amine tertiaire est amenée en contact avec le peroxyde de benzoyle lors du mélange du monomère liquide avec la poudre de polymère, permettant ainsi de décomposer le peroxyde de benzoyle pour faire démarrer la polymérisation ; un procédé de photopolymérisation dans lequel un photosensibilisateur est utilisé à la place de 1' amine tertiaire dans le procédé d' autopolymérisation décrit ci-dessus, le photosensibilisateur est décomposé par irradiation par des rayons ultraviolets ou des rayons visibles, permettant ainsi de décomposer le peroxyde de benzoyle pour faire démarrer la polymérisation avec le produit de décomposition ; et similaires. Etant donné que ces procédés ne nécessitent pas de chauffage, ils sont employés pour des applications en tant que matières d'obturation ou de ciments devant être introduits dans ou appliqués sur des cavités de dents et similaires. Dans le procédé précédent de polymérisation à basse température ou le procédé de photopolymérisation, en fixant la poudre de polymère à une pointe de brosse imbibée du monomère liquide, il y a mélange du monomère liquide avec la poudre de polymère, et un mélange visqueux sphérique à la pointe de la brosse est introduit dans, ou appliqué sur, des cavités de dents, permettant ainsi de le mouler suivant une forme arbitraire. Cependant, dans la procédé décrit ci-dessus, même lorsque n' importe lequel parmi le procédé de polymérisation par la chaleur, le procédé de polymérisation à basse température et le procédé de photopolymérisation est employé pour la polymérisation, le retrait au durcissement provoqué par la polymérisation du monomère est aussi élevé qu' environ 0,5 à 0,6% en termes de taux de retrait au durcissement. Par exemple, dans le cas où une base d' appareil dentaire est préparée, il y avait 1' inconvénient qu' un espace se forme du côté de la surface arrière (membrane muqueuse), ce qui conduit à un ajustement médiocre. Une tentative a été faite dans laquelle la polymérisation est effectuée par le côté de la surface arrière pour empêcher le retrait du côté de la surface arrière, en évitant de cette façon un ajustement médiocre de la base de 1' appareil dentaire. Cependant, dans ce cas, il subsistait le problème lié au fait que le retrait ayant lieu du côté de la surface avant opposé au côté de la surface arrière, le serrage par les dents est moins bon. Un objectif de la présente invention est de proposer un procédé d'utilisation de résines acryliques dentaires, qui permet de rendre faible le retrait au durcissement qui se produit au moment de la polymérisation. Ainsi, conformément à la présente invention, dans un procédé utilisant un polymère en poudre de méthacrylate de méthyle et un monomère liquide de méthacrylate de méthyle, des additifs spécifiques sont ajoutés, modifiant de cette façon la résine acrylique dentaire elle-même, de telle sorte que le retrait au durcissement, dont la survenue était jusqu' ici considérée comme étant inévitable, soit abaissé jusqu'à 0,3t ou au-dessous, en termes de taux de retrait au durcissement. Par ailleurs, comme dans les techniques classiques, la présente invention peut être employée non seulement pour mouler un appareil dentaire, une base d' appareil dentaire ou un modèle de coulée, mais encore pour 1' obturation des cavités de dents ou 1' application sur des cavités de dents. L'objectif de la présente invention peut être atteint par un procédé d' utilisation de résines acryliques dentaires, le procédé qui comprend le mélange d' un monomère liquide de méthacrylate de méthyle avec une poudre de polymère de méthacrylate de méthyle, le façonnage du mélange résultant suivant une forme arbitraire par moulage, remplissage d'une cavité, application ou autres moyens, puis la polymérisation et le durcissement du mélange façonné, dans lequel un ou plusieurs composés organiques, choisis parmi 1' acryloyl morpholine, une résine de coumarone, le stéarate de vinyle, le poly(acétate de vinyle) et les agents tensio-actifs alcooliques, est (sont) préalablement ajouté(s) au monomère liquide en tant qu'agent de contrôle du retrait pour abaisser le retrait au durcissement provoqué par la polymérisation. Dans le procédé de la présente invention, comme dans les techniques classiques, afin de rendre possible la polymérisation du monomère liquide, non seulement du peroxyde de benzoyle est préalablement ajouté à la poudre de polymère, mais encore une amine tertiaire ou un photosensibilisateur est préalablement ajouté au monomère liquide, en fonction de la méthode de polymérisation employée. En tant qu' agent de contrôle du retrait, n'importe quelles matières pouvant abaisser le taux de retrait au durcissement au moment de la polymérisation jusqu'à 0,3* ou au-dessous sans affecter de façon défavorable les propriétés mécaniques ou 1' aspect des articles polymérisés peuvent être employées. Des exemples de tels agents de contrôle du retrait comprennent 1' acryloyl morpholine, une résine de coumarone, le stéarate de vinyle, le poly(acétate de vinyle), et les agents tensio-actifs alcooliques. Ils peuvent être utilisés individuellement ou en mélange de deux d'entre eux ou davantage. Dans le cas d' une utilisation individuelle, le taux de retrait au durcissement peut être abaissé jusqu'à environ 0,2% en fonction de la quantité d'addition choisie. Dans le cas du mélange, des composés organiques préférés sont un mélange d'au moins l'un parmi 1' acryloyl morpholine, une résine de coumarone et le poly(acétate de vinyle) avec un agent tensio-actif alcoolique, et le taux de retrait au durcissement peut être abaissé jusqu'à environ 0,1%. L'acryloyl morpholine est un monomère soluble dans 1' eau, liquide, transparent, incolore, représenté par la formule chimique C7H1lNOz et elle est de préférence ajoutée dans une quantité de 5 à 15% sur la base du poids du monomère liquide de méthacrylate de méthyle. L' addition de 1' acryloyl morpholine permet de parvenir à un taux de retrait au durcissement de 0,2 à 0,3%. Si la quantité d' acryloyl morpholine devant être ajoutée est inférieure à 5% en poids, aucun effet ne peut etre obtenu, alors qu'une quantité d' addition dépassant 15% en poids n'est pas économique. La résine de coumarone est un copolymère de coumarone, d' indène et de styrène, et elle est de préférence ajoutée dans une quantité de 0,5 à 10% sur la base du poids du monomère liquide de méthacrylate de méthyle. L' addition de la résine de coumarone permet de parvenir au taux de retrait au durcissement de 0,2 à 0,3%. Si la quantité de la résine de coumarone ajoutée est inférieure à 0,5% en poids, aucun effet ne peut être obtenu, alors que, si la quantité d' addition dépasse 10% en poids, le caractère collant augmente, ce par quoi le mélange résultant est difficile à manipuler. Une quantité préférée du stéarate de vinyle qui est ajouté est de 5 à 15% sur la base du poids du monomère liquide de méthacrylate de méthyle, et, le taux de retrait au durcissement est alors de 0,2 à 0,3%. Si la quantité d' addition est inférieure à 5% en poids, aucun effet ne peut être obtenu, alors que, si la quantité d'addition dépasse 15% en poids, la surface d'un article polymérisé devient rugueuse, ce qui n'est pas souhaitable. Une quantité préférée du poly(acétate de vinyle) qui est ajouté est de 0,5 à 10% sur la base du poids du monomère liquide de méthacrylate de méthyle, et le taux de retrait au durcissement est alors de 0,2 à 0,3%. Si la quantité d'addition est inférieure à 0,5% en poids, aucun effet ne peut être obtenu, alors que, si la quantité d' addition dépasse 10% en poids, le caractère collant augmente, ce par quoi le mélange résultant est difficile à manipuler. En tant qu' agent tensio-actif alcoplique, n' importe quelles matières solubles dans le monomère liquide décrit ci-dessus peuvent être utilisées. En particulier, celles ayant un grand nombre d' atomes de carbone sont préférées, et des exemples spécifiques de celles-ci comprennent l'alcool stéarylique (y compris les isomères), 1' alcool oléylique, 1' alcool pentadécylique et le pentaérythritol. Une quantité préférée de l'agent tensio-actif alcoolique qui est ajouté est de 0,1 à 5,0% sur la base du poids du monomère liquide de méthacrylate de méthyle, et, le taux de retrait au durcissement est alors de 0,2 à 0,3%. Si la quantité d' addition est inférieure à 0,1% en poids, aucun effet ne peut être obtenu, alors que, si la quantité d'addition dépasse 5,0* en poids, la surface de 1' article polymérisé devient rugueuse, et sa résistance est abaissée. Dans le cas où deux quelconques, ou davantage, parmi 1' acryloyl morpholine, une résine de coumarone, le stéarate de vinyle, le poly(acétate de vinyle) et l'agent tensio-actif alcoolique décrits ci-dessus sont mélangés, leur quantité d'addition est fixée de façon appropriée en fonction de la combinaison des composés organiques devant être utilisés. Par exemple, dans le cas où l'un quelconque parmi 1' acryloyl morpholine et le stéarate de vinyle est mélangé avec résine de coumarone ou de poly(acétate de vinyle), il est préféré que la quantité d'addition totale soit de 0,5 à 15% en poids, avec une quantité d'addition de résine de coumarone ou de poly(acétate de vinyle) de 0,5 à 10% en poids. De plus, dans le cas où 1' un quelconque parmi 1' acryloyl morpholine et le stéarate de vinyle est mélangé avec 1' agent tensio-actif alcoolique, il est préféré que la quantité d' addition totale soit fixée à une valeur de 0,1 à 15% en poids, avec une quantité d' addition de 1' agent tensio-actif alcoolique qui est de 0,1 à 5% en poids. En outre, dans le cas où la résine de coumarone ou le poly(acétate de vinyle) est mélangé avec l'agent tensio-actif alcoolique, il est préféré que la quantité d'addition totale soit fixée à une valeur de 0,1 à 10% en poids, avec une quantité d' addition de 1' agent tensio-actif alcoolique qui est de 0,1 à 58 en poids. En particulier, dans le cas où 1' un quelconque ou plusieurs parmi 1' acryloyl morpholine, la résine de coumarone et le poly(acétate de vinyle) sont mélangés avec l'agent tensio-actif alcoolique, tel que l'alcool stéarylique, il est possible de diminuer encore le taux de retrait au durcissement jusqu'à 0,13% ou au-dessous. Et dans le cas où les trois éléments acryloyl morpholine, résine de coumarone et alcool isostéarylique sont mélangés (la résine de coumarone peut être remplacée par le poly(acétate de vinyle)), avec des quantités d'addition des composés organiques qui sont fixées à respectivement 10%, 1,0% et 0,5%, sur la base du poids du monomère liquide, non seulement le taux de retrait au durcissement a une valeur minimale de 0,1%, mais encore la surface d'un article polymérisé est lisse. En mélangeant les trois éléments décrits ci-dessus, dans le cas où une résine de coumarone est utilisée, étant donné que la résine de coumarone est hydrophobe, le mélange résultant peut être utilisé de façon appropriée pour mouler une base d'appareil dentaire, alors que, dans le cas où le poly(acétate de vinyle) est utilisé, étant donné que le poly(acétate de vinyle) est hydrophile, le mélange résultant est utilisé de façon appropriée en tant que modèle de coulée. Mode de Réalisation 1 Un polymère en poudre de méthacrylate de méthyle et un monomère liquide de méthacrylate de méthyle sont mélangés 1' un avec 1' autre dans un rapport en poids d'environ 2/1, et on laisse reposer le mélange pendant un laps de temps de 10 à 30 minutes pour qu' il devienne une pâte. Dans ce cas, la poudre de polymère est préalablement mélangée avec de 0,5 à 1,0% en poids de peroxyde de benzoyle selon une manière habituelle, alors que le monomère liquide est préalablement additionné de 5 à 15% en poids d'acryloyl morpholine. Ensuite, la pâte ainsi obtenue est introduite dans un moule arbitraire ou un moule en plâtre et chauffée à une température de 60 à 100"C pendant 30 minutes, pour ainsi effectuer la polymérisation de la pâte. Après refroidissement, un article polymérisé est retiré du moule ou du moule en plâtre. A ce propos, 1' acryloyl morpholine décrite ci-dessus peut être remplacée par - 0,5 à 10% en poids d'une résine de coumarone, - 5 à 15% en poids de stéarate de vinyle, - 0,5 à 10% en poids de polyacétate de vinyle), ou - 0,1 à 5,0% en poids d'un agent tensio-actif alcoolique. Mode de Réalisation 2 Le monomère liquide utilisé dans le Mode de Réalisation 1 est additionné de 0,5 à 3,0% en poids d'une amine tertiaire, en plus des 5 à 15% en poids d'acryloyl morpholine décrits ci-dessus, et le monomère liquide résultant est amené à imbiber la pointe d'une brosse, à laquelle la poudre de polymère contenant le peroxyde de benzoyle est ensuite fixée. Le mélange de forme sphérique situé à la pointe de la brosse est introduit dans des cavités de dents ou similaires, ou appliqué sur une partie désirée, puis on le laisse reposer à la température ambiante pendant un laps de temps de 3 à 5 minutes, pour ainsi effectuer la polymérisation et le durcissement du mélange. A ce propos, 1' acryloyl morpholine décrite ci-dessus peut être remplacée par - 0,5 à 10% en poids d'une résine de coumarone, - 5 à 15% en poids de stéarate de vinyle, - 0,5 à 10% en poids de poly(acétate de vinyle), ou - 0,1 à 5,0% en poids d'un agent tensio-actif alcoolique. Mode de Réalisation 3 Un mélange de forme sphérique situé à la pointe une brosse est introduit dans, ou appliqué sur, une partie désirée de la même manière que dans le Mode de Réalisation 2, excepté qu' un photosensibilisateur (camphre-quinone (ciaprès désigné par l'abréviation CO)) est ajouté à la place de 1' amine tertiaire telle qu'utilisée dans le Mode de Réalisation 2. Le mélange est ensuite irradié par des rayons ultraviolets ou par des rayons visibles, pour ainsi effectuer la polymérisation et le durcissement du mélange. A ce propos, 1' acryloyl morpholine décrite ci-dessus peut être remplacée par - 0,5 à 10% en poids d'une résine de coumarone, - 5 à 15% en poids de stéarate de vinyle, - 0,5 à 10% en poids de poly(acétate de vinyle), ou - 0,1 à 5,0% en poids d'un agent tensio-actif alcoolique. Mode de Réalisation 4 Un procédé d'utilisation de résines acryliques dentaires dans une polymérisation par la chaleur est mis en oeuvre de la même manière que dans le Mode de Réalisation 1, excepté que le monomère liquide est additionné d'un agent tensio-actif alcoolique en plus de 1' acryloyl morpholine. Dans ce cas, la quantité totale d'addition de l'acryloyl morpholine et de 1' agent tensio-actif alcoolique est de 0,1 à 15% en poids, dans laquelle la quantité d'addition de l'agent tensio-actif alcoolique est de 0,1 à 5,0% en poids, le reste étant constitué par 1' acryloyl morpholine. L' acryloyl morpholine peut être remplacée par une résine de coumarone ou par le poly(acétate de vinyle). Dans ce cas, la quantité totale d' addition de la résine de coumarone ou du poly(acétate de vinyle) et de l'agent tensio-actif alcoolique est de 0,1 à 10% en poids, dans laquelle la quantité d' addition de 1' agent tensio-actif alcoolique est de 0,1 à 2,0% en poids, le reste étant constitué par la résine de coumarone ou le poly(acétate de vinyle). Mode de Réalisation 5 Un procédé d'utilisation de résines acryliques dentaires dans une polymérisation à basse température est mis en oeuvre de la même manière que dans le Mode de Réalisation 2, excepté que le monomère liquide est additionné d'un agent tensio-actif alcoolique en plus de 1' acryloyl morpholine. Dans ce cas, les quantités d' addition de 1' acryloyl morpholine et de 1' agent tensio-actif alcoolique sont fixées de la même façon que dans le Mode de Réalisation 4. L' acryloyl morpholine peut être remplacée par une résine de coumarone ou par du poly(acétate de vinyle) d'une façon analogue au Mode de Réalisation 4. Mode de Réalisation 6 Un procédé d'utilisation de résines acryliques dentaires dans une photopolymérisation est mis en oeuvre de la même manière que dans le Mode de Réalisation 3, excepté que le monomère liquide est additionné d' un agent tensio-actif alcoolique en plus de 1' acryloyl morpholine. Dans ce cas, les quantités de addition de 1' acryloyl morpholine et de 1' agent tensio-actif alcoolique sont fixées de la même manière que dans les Modes de Réalisation 4 et 5. L' acryloyl morpholine peut être remplacée par une résine de coumarone ou du poly(acétate de vinyle) d' une façon analogue aux Modes de Réalisation 4 et 5. Mode de Réalisation 7 Un procédé d'utilisation de résines acryliques dentaires dans une polymérisation par la chaleur est mis en oeuvre de la même manière que dans le Mode de Réalisation 1, excepté que le monomère liquide est additionné d' une résine de coumarone et d' un agent tensio-actif alcoolique en plus de 1' acryloyl morpholine. Dans ce cas, la quantité totale d' addition de 1' acryloyl morpholine, de la résine de coumarone et de 1' agent tensio-actif alcoolique est de 5 à 15% en poids, dans laquelle la quantité d' addition de l'agent tensio-actif alcoolique est de 0,1 à 2,0% en poids, et la quantité d' addition de la résine de coumarone est de 0,5 à 3,0% en poids, le reste étant constitué par l'acryloyl morpholine. La résine de coumarone peut être remplacée par du poly(acétate de vinyle). Mode de Réalisation 8 Un procédé d' utilisation de résines acryliques dentaires dans une polymérisation à basse température est mis en oeuvre de la même manière que dans le Mode de Réalisation 2, excepté que le monomère liquide est additionné d' une résine de coumarone et d' un agent tensio-actif alcoolique en plus de 1' acryloyl morpholine. Dans ce cas, les quantités d'addition de l'acryloyl morpholine, de la résine de coumarone et de 1' agent tensio-actif alcoolique sont fixées de la même façon que dans le Mode de Réalisation 7. La résine de coumarone peut être remplacée par du poly(acétate de vinyle). Mode de Réalisation 9 Un procédé d'utilisation de résines acryliques dentaires dans une photopolymérisation est mis en oeuvre de la même manière que dans le Mode de Réalisation 3, excepté que le monomère liquide est additionné d'une résine de coumarone et d' un agent tensio-actif alcoolique en plus de 1' acryloyl morpholine. Dans ce cas, les quantités d' addition de 1' acryloyl morpholine, de la résine de coumarone et de 1' agent tensio-actif alcoolique sont fixées de la même façon que dans les Modes de Réalisation 7 et 8. La résine de coumarone peut être remplacée par du poly(acétate de vinyle). EXEMPLE Une feuille en acier inoxydable ayant une épaisseur de 3 mm a été munie d'un trou conique (grand diamètre: 5 mm, conicité : 1/10). La feuille en acier inoxydable a été placée sur une feuille de verre d'une manière telle que le côté du petit diamètre du trou était positionné vers le bas, et l'assemblage résultant a été utilisé en tant que moule en trou. Un monomère liquide de méthacrylate de méthyle (teneur en amine tertiaire : 2,0* en poids) a été additionné de divers agents de contrôle du retrait en diverses quantités, et le monomère liquide résultant a été amené à imbiber la pointe d'une brosse, à laquelle une poudre de polymère de méthacrylate de méthyle (teneur en peroxyde de benzoyle : 0,7* en poids) a été ensuite fixée pour mélanger le monomère liquide et la poudre de polymère à la pointe de la brosse. La masse sphérique formée a été introduite dans le trou conique du moule en trou et solidifiée. L'article moulé a été retiré du moule et on l'a laissé reposer à la température ambiante pendant une heure afin de terminer la polymérisation et le durcissement. Une bavure du côté du grand diamètre a été retirée afin de préparer un échantillon. L'échantillon a été introduit dans le trou conique de la feuille en acier inoxydable par le côté de grand diamètre et comprimé avec une force de 3 kgf, pour amener ainsi une partie de pointe à faire saillie. Ensuite, le taux de retrait au durcissement de l'échantillon a été calculé à partir de la longueur de la partie faisant saillie. Le taux de retrait au durcissement (%) dans le cas de l'utilisation de l'acryloyl morpholine (fabriquée par KOHJIN Co., Ltd., ci-après désigné par l'abréviation "ACMO") seule est présenté dans le Tableau 1. TABLEAU 1 Echantillon No 1 2 3 4 5 6 Quantité d'addition d'ACMO (% en poids) 1 3 5 10 15 20 Taux de retrait au durcissement (u) 0,4 0,4 0,3 0,2 0,3 0,4 Le taux de retrait au durcissement (%) dans le cas de 1' utilisation d' une résine de coumarone (marque de fabrique "Esculon", fabriquée par Nippon Steel Chemical Co., Ltd.) seule est présenté dans le Tableau 2. TABLEAU 2 Echantillon No 7 8 9 10 11 12 Quantité d' addition de résine de coumarone 0,1 0,5 1,0 5,0 10 15 (% en poids) Taux de retrait au durcissement (%) 0,4 0,3 0,2 0,2 0,2 0,3 Le taux de retrait au durcissement (%) dans le cas de l'utilisation du stéarate de vinyle (fabriqué par Shin Etsu Vinyl Acetate Co., Ltd., ci-après désigné par l'abréviation "STV") seul est présenté dans le Tableau 3. TABLEAU 3 Echantillon No 13 14 15 16 17 18 Quantité d'addition de STV (% en poids) 1 3 5 10 15 20 Taux de retrait au durcissement (%) 0,4 0,4 0,2 0,2 0,2 0,3 Le taux de retrait au durcissement (*) dans le cas de l'utilisation du poly(acétate de vinyle) (marque de fabrique Industries, Ltd., ci-après désigné par l'abréviation "PAV") seul est présenté dans Tableau 4. TABLEAU 4 Echantillon No 19 20 21 22 23 24 Quantité d' addition de PAV (% en poids) 0,1 0,5 1,0 5,0 10 15 Taux de retrait au durcissement (â) 0,4 0,3 0,2 0,2 0,2 0,3 Le taux de retrait au durcissement (%) dans le cas de l'utilisation de l'alcool isostéarylique (marque de fabrique "Fine Oxocol 180", fabriqué par Nissan Chemical Industries, Ltd., ci-après désigné par l'abréviation "SCOL") seul est présenté dans le Tableau 5. TABLEAU 5 Echantillon No 25 26 27 28 29 | 30 Quantité d'addition de SCOL (% en poids) 0,05 0,1 0,5 1,0 5,0 8,0 Taux de retrait au durcissement (%) 0,4 0,3 0,2 0,2 0,3 0,4 Le taux de retrait au durcissement (%) dans le cas du mélange de deux éléments l'un étant choisi parmi l'acryloyl morpholine (ACMO), une résine de coumarone (coumarone) et le poly(acétate de vinyle) (PAV) et l'autre étant l'alcool isostéarylique (SCOL) est présenté dans le Tableau 6. TABLEAU 6 Echantillon No 31 32 33 34 35 36 37 38 39 Quantité d' addition 0,4 5,0 10, - - - - - d'ACMO (% en poids) 0 Quantité d'addition - - - 0,4 4,0 8,0 - - de coumarone (% en poids) Quantité d'addition - - - - - - 0,4 4,0 8,0 de PAV (% en poids) Quantité d'addition 0,1 3,0 5,0 0,1 1,0 2,0 0,1 1,0 2,0 de SCOL (% en poids) Taux de retrait au 0,3 0,2 0,2 0,3 0,2 0,3 0,3 0,2 0,3 durcissement (%) Le taux de retrait au durcissement (%) dans le cas du mélange des trois éléments : acryloyl morpholine (ACMO), résine de coumarone (coumarone) et alcool isostéarylique (SCOL) est présenté dans le Tableau 7. TABLEAU 7 Echantillon No 40 41 42 43 44 45 46 47 48 Quantité d'addition 0,3 5,0 8,0 10, 11, 10, 9,0 8,0 7,0 d'ACMO (% en poids) 000 Quantité d'addition 0,1 0,5 1,0 1,0 1,5 1,5 2,0 2,0 3,0 de coumarone (% en poids) Quantité d'addition 0,1 0,1 0,5 0,5 1,0 1,0 1,5 1,5 2,0 de SCOL (% en poids) Taux de retrait au 0,2 0,2 0,1 0,1 0,1 0,1 0,2 0,2 0, 2 durcissement (%) Le taux de retrait au durcissement (8) dans le cas du mélange des trois éléments : acryloyl morpholine (ACMO), poly(acétate de vinyle) (PAV) et alcool isostéarylique (SCOL) est présenté dans le Tableau 8. TABLEAU 8 Echantillon No 49 50 51 52 53 54 55 56 57 Quantité d' addition 0,3 5,0 8,0 10, 11, 10, 9,0 8,0 7,0 d' ACMO (% en poids) 0 0 0 Quantité d'addition 0,1 0,5 1,0 1,0 1,5 1,5 2,0 2,0 3,0 de PAV (t en poids) Quantité A la lumière de ce qui vient d' être exposé, conformément à la présente invention, non seulement le taux de retrait au durcissement qui s' est produit au moment de la polymérisation peut être facilement abaissé jusqu'à 0,38 ou au-dessous, mais encore le procédé de 1' invention peut être appliquée à un appareil dentaire, une base d' appareil dentaire, un modèle de coulée, des matières d' obturation ou des ciments de façon analogue aux techniques classiques. Alors que 1' invention a été décrite en détail et avec référence aux modes de réalisation spécifiques de celle-ci, il apparaîtra à l'évidence à 1' homme du métier que divers changements et diverses modifications peuvent y être apportés sans s'écarter de son esprit et de sa portée. REVENDICATIONS 1 - Procédé d'utilisation de résines acryliques dentaires, ledit procédé comprenant les opérations consistant à - mélanger un monomère liquide de méthacrylate de méthyle avec un polymère en poudre de méthacrylate de méthyle - façonner le mélange suivant une forme arbitraire par moulage, remplissage d'une cavité, application ou tout autre moyen ; puis - amener le mélange façonné à polymériser et à durcir, caractérisé par le fait qu'un ou plusieurs composés organiques choisis parmi le acryloyl morpholine, une résine de coumarone, le stéarate de vinyle, le poly(acétate de vinyle) et les agents tensio-actifs alcooliques est (sont) préalablement ajouté(s) au monomère liquide en tant qu' agent de contrôle du retrait pour abaisser un retrait par durcissement provoqué par la polymérisation. 2 - Procédé d'utilisation de résines acryliques dentaires, selon la revendication 1, caractérisé par le fait que ledit agent de contrôle du retrait est un mélange de 1' un quelconque parmi 1' acryloyl morpholine, une résine de coumarone et le poly(acétate de vinyle) avec un agent tensio-actif alcoolique. 3 - Procédé d'utilisation de résines acryliques dentaires, selon la revendication 1, caractérisé par le fait que ledit agent de contrôle du retrait est un mélange de résine de coumarone ou de poly(acétate de vinyle) avec l'acryloyl morpholine et un agent tensio-actif alcoolique. 4 - Procédé d' utilisation de résines acryliques dentaires, selon la revendication 1, caractérisé par le fait que ledit agent tensio-actif alcoolique est 1' alcool isostéarylique.